(57)【要約】  ４００ｎｍ〜６５０ｎｍの光波長に対して２０％未満の透過率を有する、サングラス用の光学フィルタにおいて、透過スペクトル（１，２，３）が、４４０ｎｍ〜４７０ｎｍの光波長範囲（４）と５７０ｎｍ〜５９０ｎｍの光波長範囲（８）とにおいて、それぞれ局所的透過最大値（５，６，７）または（９，１０，１１）を有し、６００ｎｍ〜６２０ｎｍの光波長範囲（１２）において、局所的透過最大値（１３，１４）または透過鞍点（１５）を有し、４４０ｎｍ〜４７０ｎｍにおける局所的透過最大値（５，６，７）と５７０ｎｍ〜５９０ｎｍにおける局所的透過最大値（９，１０，１１）との接続線より低い位置で、透過率は、８％未満の変動幅で実質的に凸状の全体プロファイル（１６）を有する。
2021529331.tif 000002
【特許請求の範囲】
【請求項１】
４００ｎｍ〜６５０ｎｍの光波長に対して２０％未満の透過率を有する、サングラス用の光学フィルタにおいて、
透過スペクトル（１，２，３）が、４４０ｎｍ〜４７０ｎｍの光波長範囲（４）と５７０ｎｍ〜５９０ｎｍの光波長範囲（８）とにおいて、それぞれ局所的透過最大値（５，６，７）または（９，１０，１１）を有し、６００ｎｍ〜６２０ｎｍの光波長範囲（１２）において、局所的透過最大値（１３，１４）または透過鞍点（１５）を有し、４４０ｎｍ〜４７０ｎｍにおける局所的透過最大値（５，６，７）と５７０ｎｍ〜５９０ｎｍにおける局所的透過最大値（９，１０，１１）との接続線より低い位置で、透過率は、８％未満の変動幅で実質的に凸状の全体プロファイル（１６）を有する
ことを特徴とする、サングラス用の光学フィルタ。
【請求項２】
４４０ｎｍ〜４７０ｎｍにおける局所的透過最大値（５，６，７）と５７０ｎｍ〜５９０ｎｍにおける局所的透過最大値（９，１０，１１）との接続線よりも低い位置で、透過率の実質的に凸状の全体プロファイル（１６）が、正確に１つの透過最小値（１７，１８，１９）を形成することを特徴とする、請求項１記載の光学フィルタ。
【請求項３】
４４０ｎｍ〜４７０ｎｍにおける局所的透過最大値（５，６，７）が、５％〜１５％の透過率を有し、４７０ｎｍ〜５７０ｎｍにおける局所的透過最小値（１７，１８，１９）が、１０％未満の透過率を有し、５７０ｎｍ〜５９０ｎｍにおける局所的透過最大値（９，１０，１１）が、１０％〜１５％の透過率を有し、６００ｎｍ〜６２０ｎｍでは、局所的透過最大値（１３，１４）が、１０％〜２０％の透過率を有する、または透過鞍点（１５）が、５％〜１０％の透過率を有することを特徴とする、請求項１または２項記載の光学フィルタ。
【請求項４】
４００ｐｐｍ〜７００ｐｐｍのＵＶフィルタ色素、３３ｐｐｍ〜９８ｐｐｍの青の色素、７５ｐｐｍ〜９６ｐｐｍの黄の色素、１２４ｐｐｍ〜１７４ｐｐｍの赤の色素および３７ｐｐｍ〜１１５ｐｐｍの緑の色素が分散されているプラスチックマトリックスを特徴とする、請求項１から３までのいずれか１項記載の光学フィルタ。
【発明の詳細な説明】
【技術分野】
【０００１】
本発明は、４００ｎｍ〜６５０ｎｍの光波長に対して２０％未満の透過率を有する、サングラス用の光学フィルタに関する。
【背景技術】
【０００２】
従来技術において、特に人間の目にとって有害なＵＶ光および視界を損なう光反射を低減すために、６５０ｎｍまでの光波長に対して２０％未満の透過率を有する、サングラス用の光学フィルタが知られている。この光波長範囲におけるそのような低い透過率では、有害なＵＶ光がフィルタリングされるだけではなく、他のスペクトル色も減衰されるので、これによって、眼鏡着用者の色知覚、特に彩度および色温度の認識が制限されるという問題が生じる。その結果、フィルタを通して見た色調が色あせて認識されるだけではなく、眼鏡を比較的長時間着用すると、目の色順応による、強く必要とされるホワイトバランスに基づいて、眼鏡着用者においては疲労現象も引き起こされる。したがって、このようなフィルタを有するサングラスは、比較的長時間にわたって中断することなく着用するには適していない。
【０００３】
さらに、視力ひいては反応特性を改善するために特定の光波長範囲を増幅するとともに、特定の光波長範囲を減衰させてコントラストを高める、スポーツ眼鏡、特にスキーゴーグル用の光学フィルタも存在する。ただし、その欠点によれば、透過率プロファイルの大きな変動幅および大きな局所的変化率に基づいて色の歪みが生じ、したがって、そのようなスポーツ眼鏡の着用時には目の高度の色順応が必要であり、これが疲労現象を引き起こす。これとは別に、この種のスポーツ眼鏡用フィルタは、６５０ｎｍまでの光波長範囲において３０％超どころか、ときには６０％超の透過率を有し、したがって、これよりもはるかに低い透過率を有するべきであるサングラスに使用するには適していない。
【発明の概要】
【０００４】
したがって、本発明の根底を成す課題は、冒頭で述べた態様の光学フィルタを、良好なＵＶフィルタリング効果にもかかわらず、全体として改善された色知覚が達成されるとともに、比較的長時間でも疲労しないサングラスの着用が可能となるように構成することである。
【０００５】
本発明によれば、課された課題は、冒頭で述べた態様の光学フィルタから出発して、透過スペクトルが、４４０ｎｍ〜４７０ｎｍの光波長範囲と５７０ｎｍ〜５９０ｎｍの光波長範囲とにおいて、それぞれ局所的透過最大値を有し、６００ｎｍ〜６２０ｎｍの光波長範囲において、局所的透過最大値または透過鞍点を有し、４４０ｎｍ〜４７０ｎｍにおける局所的透過最大値と５７０ｎｍ〜５９０ｎｍにおける局所的透過最大値との接続線より低い位置で、透過率は、８％未満の変動幅で実質的に凸状の全体プロファイルを有する、ことによって解決される。
【０００６】
４４０ｎｍ〜４７０ｎｍと５７０ｎｍ〜５９０ｎｍとにおけるそれぞれ１つの局所的透過最大値、および６００ｎｍ〜６２０ｎｍにおける局所的透過最大値または透過鞍点が設定されていることによって、光学フィルタの透過スペクトルにおける、これに伴うより高い無害の青、黄およびオレンジ／赤の割合に基づいて、特に昼光条件の下で、２０％未満の比較的低い透過率でも、より新鮮な色知覚が得られることが判明した。５７０ｎｍ〜５９０ｎｍにおける透過率の上昇による透過スペクトルの黄の割合の増加は、これまで避けられてきた。というのも、これが、原則として、透過スペクトルの赤の割合と緑の割合との間のコントラストの損失をもたらし、これによって、赤緑弱視の人にとって不利となるだけではなく、これによって、全体的に彩度が低下するからである。この欠点を回避するために、本発明に係る光学フィルタの透過率は、４７０ｎｍ〜５７０ｎｍにおいて実質的に凸状の全体プロファイルを有し、この場合、この光波長範囲における透過率プロファイルは、透過スペクトルの青の範囲に位置する局所的最大値と黄の範囲に位置する局所的透過最大値との接続線分よりも低い位置にある。これは、予想を超えて、黄の割合が比較的高くなっているにもかかわらず、赤の割合と緑の割合との間のコントラストが増加するという結果をもたらす。４７０ｎｍ〜５７０ｎｍの透過率の凸状の全体プロファイルが、実質的に連続した正の曲率と８％未満の変動幅とを有することによって、直接に連続して生じる、変動する透過率の変化が回避され、したがって、より均一で歪みのない透過特性が得られる。したがって、色知覚を損なう色の歪みが大幅に低減され、より良好な色順応に対する前提条件が形成される。これらの特徴の結果として、目の色順応が容易になり、これによって、本発明に係るフィルタを有するサングラスの着用をより長時間にわたっても疲労なく行うことができる。演色性または色知覚をその上さらに改善するために、透過率は、青の範囲の４４０ｎｍ〜４７０ｎｍにおける局所的透過最大値まで略一定に上昇する凸状の全体プロファイルを有することができる。とりわけ灰、緑または茶の色調を有する、本発明に係る光学フィルタにおいてさらに改善されたコントラスト特性のために、６２５ｎｍ〜６５５ｎｍにおける別の局所的透過最小値が設定されてよい。
【０００７】
赤の割合と緑の割合との間のさらに高いコントラストを得るとともに、色の歪みをさらに低減するために、４４０ｎｍ〜４７０ｎｍにおける局所的透過最大値と５７０ｎｍ〜５９０ｎｍにおける局所的透過最大値との接続線よりも低い位置で、透過率の実質的に凸状の全体プロファイルが、正確に１つの透過最小値を形成することが提案される。
【０００８】
この関連において、特に有利な条件は、４４０ｎｍ〜４７０ｎｍにおける局所的透過最大値が、５％〜１５％の透過率を有し、４７０ｎｍ〜５７０ｎｍにおける局所的透過最小値が、１０％未満の透過率を有し、５７０ｎｍ〜５９０ｎｍにおける局所的透過最大値が、１０％〜１５％の透過率を有し、６００ｎｍ〜６２０ｎｍでは、局所的透過最大値が、１０％〜２０％の透過率を有する、または透過鞍点が、５％〜１０％の透過率を有すると得られる。さらに、場合によっては設定される、６２５ｎｍ〜６５５ｎｍにおける局所的透過最小値が、１０％未満の透過率を有してよい。
【０００９】
高い生産速度および高い再現性をもって本発明に係る光学フィルタの高品質の製造を可能にするとともに、光学フィルタの透過特性を特に有利に調節するために、光学フィルタは、４００ｐｐｍ〜７００ｐｐｍのＵＶフィルタ色素、３３ｐｐｍ〜９８ｐｐｍの青の色素、７５ｐｐｍ〜９６ｐｐｍの黄の色素、１２４ｐｐｍ〜１７４ｐｐｍの赤の色素および３７ｐｐｍ〜１１５ｐｐｍの緑の色素が分散されているプラスチックマトリックスから製造され得る。この場合、無機色素および／または有機色素を使用してよい。光学フィルタは、射出成型法で、光学用途に適した熱可塑性プラスチック、たとえばポリカーボネートから製造することができる。したがって、色素がプラスチック顆粒に添加されて、溶融物が均質化される。特に有利な製造条件は、たとえば、まずはプレミックスが作製され、その際、各プレミックスが、ＵＶフィルタ色素と特定の色の色素とを含むと得ることができる。そのようにして得られた、様々な色のプレミックスは、続いて、順にプラスチック顆粒と混合される。
【図面の簡単な説明】
【００１０】
【図１】それぞれ異なる色調を有する、本発明に係る光学フィルタに対する透過スペクトルに基づいて、本発明の対象となる実施形態を例示している。
【発明を実施するための形態】
【００１１】
それぞれ異なる色調を有する、本発明に係る光学フィルタは、透過スペクトル１，２，３を有する。この場合、透過スペクトル１は、たとえば、茶の色調を有する、本発明に係る光学フィルタの、３８０ｎｍ〜８００ｎｍの光波長範囲における透過率Ｔの百分率の推移を表している。これに則して、透過スペクトル２は、灰の色調を有する、本発明に係る光学フィルタに割り当てることができ、透過スペクトル３は、緑の色調を有する、本発明に係る光学フィルタに割り当てることができる。
【００１２】
透過スペクトル１，２，３は、４４０ｎｍ〜４７０ｎｍの光波長範囲４で、それぞれ局所的透過最大値５，６，７を有するとともに、５７０ｎｍ〜５９０ｎｍの光波長範囲８で、それぞれ局所的透過最大値９，１０，１１を有する。さらに６００ｎｍ〜６２０ｎｍの光波長範囲１２では、透過スペクトル１，２は、局所的透過最大値１３，１４を有する一方、透過スペクトル３は、そこの光波長範囲１２において、透過鞍点１５を含む。
【００１３】
図面において良好に看取されるように、透過スペクトル１，２，３の透過率は、光波長範囲４に位置する透過最大値５，６，７と光波長範囲８に位置する透過最大値９，１０，１１との間で、８％未満の変動幅で実質的に凸状の全体プロファイル１６を有する。この場合、透過スペクトル１，２，３の凸状の全体プロファイル１６は、そこの４７０ｎｍ〜５７０ｎｍの光波長範囲において、それぞれ正確に１つの透過最小値１７，１８，１９を形成する。
【００１４】
一実施形態によれば、透過スペクトル１，２，３は、６２５ｎｍ〜６５５ｎｍの光波長範囲２０において、透過最小値２１、２２，２３を含んでよい。
【００１５】
透過スペクトル１の透過最大値５は、約７％〜約９％であり得、透過最小値１７は、約４％〜約６％であり得、透過最大値９は、約１２％〜約１４％であり得、透過最大値１３は、約１５％〜約１７％であり得、透過最小値２１は、約７％〜約９％であり得る。
【００１６】
透過スペクトル２の透過最大値６は、約１１％〜約１３％であり得、透過最小値１８は、約７％〜約９％であり得、透過最大値１０は、約１２％〜約１４％であり得、透過最大値１４は、約１０％〜約１２％であり得、透過最小値２２は、約３％〜約５％であり得る。
【００１７】
透過スペクトル３の透過最大値７は、約１２％〜約１４％であり得、透過最小値１９は、約８．５％〜約９．５％であり得、透過最大値１１は、約１１％〜約１３％であり得、透過鞍点１５は、約８％〜約９％であり得、透過最小値２３は、約４％〜約６％であり得る。
【図１】
2021529331.tif 000003
【国際調査報告】
2021529331.tif 000004
2021529331.tif 000005
2021529331.tif 000006
2021529331.tif 000007